(57)【要約】【課題】本発明は、上記課題を解決するためになされたものであって、微粒子が層中に埋没することなく、より優れた撥水性能を発揮する蓋材用撥水性積層体および蓋材を提供することを目的とする。【解決手段】本発明による蓋材用撥水性積層体は、基材と、基材上の熱接着層と、熱接着層上の撥水層とを備え、撥水層の熱接着層側の面とは反対の面に、撥水性微粒子を付着してなることを特徴とする。【選択図】図１
2017024740.tif 000002
【特許請求の範囲】
【請求項１】
基材と、基材上の熱接着層と、熱接着層上の撥水層とを備え、
前記撥水層の熱接着層側の面とは反対の面に、撥水性微粒子を付着してなることを特徴とする、蓋材用撥水性積層体。
【請求項２】
前記撥水層が、軟化温度が１２０℃以上の樹脂組成物を含んでなる、請求項１に記載の蓋材用撥水性積層体。
【請求項３】
前記樹脂組成物がビニリデン樹脂、ビニル樹脂およびナイロン樹脂からなる群より選択される１以上の樹脂を含んでなる、請求項２に記載の積層体。
【請求項４】
前記撥水層が、平均粒子径が、１μｍ以上、５０μｍ以下のビーズ粒子を含んでなる、請求項１〜３のいずれか一項に記載の積層体。
【請求項５】
前記撥水性微粒子の付着量が、乾燥後塗布量換算で、０．２ｇ／ｍ２以上、３．０ｇ／ｍ２以下である、請求項１〜４のいずれか一項に記載の積層体。
【請求項６】
前記撥水性微粒子が、疎水化表面処理が施された、ＳｉＯ２、ＴｉＯ２、Ａｌ２Ｏ３およびＭｇＯからなる群より選択される１種以上の微粒子である、請求項１〜５のいずれか一項に記載の積層体。
【請求項７】
前記微粒子の平均一次粒子径が、１ｎｍ以上、３００ｎｍ以下である、請求項１〜６のいずれか一項に記載の積層体。
【請求項８】
前記熱接着層が１層からなり、撥水層の乾燥後塗布量が、０．５ｇ／ｍ２以上、５．０ｇ／ｍ２以下である、請求項１〜７のいずれか一項に記載の積層体。
【請求項９】
前記熱接着層が２層からなり、撥水層の乾燥後塗布量が、０．５ｇ／ｍ２以上、５．０ｇ／ｍ２以下である、請求項１〜７のいずれか一項に記載の積層体。
【請求項１０】
前記撥水層への前記撥水性微粒子の付着が、実質的に樹脂材料を含まない撥水剤を塗布し、乾燥させることにより行われる、請求項１〜９のいずれか一項に記載の積層体。
【請求項１１】
請求項１〜１０のいずれか一項に記載の積層体を用いて作製した蓋材。
【発明の詳細な説明】
【技術分野】
【０００１】
本発明は、蓋材用撥水性積層体および蓋材に関する。
【背景技術】
【０００２】
食品、飲料、医薬品、および化学品などの多くの商品分野では、それぞれの内容物に応じた包装材料が開発されている。特に、液体や半固体、ゲル状物質など粘性を有する内容物を包装するための包装材料としては、耐水性、耐油性、ガスバリア性、防湿性、軽量、フレキシブル性および意匠性などに優れるプラスチック材料が用いられ、包装材料に求められる内容物の保護に対して機能している。
【０００３】
包装材料の機能の一つとして、液体や半固体、ゲル状物質など粘性を有する内容物の包装材料内面への付着、すなわち、包装材料内部への内容物残存防止機能が求められている。
【０００４】
例えば、基材の片面に疎水性微粒子を付着させた熱接着層を設けることが提案されている（特許文献１を参照）。また、基材の片面に疎水性微粒子および熱可塑性バインダー樹脂を含んでなる付着防止層を設けることが提案されている（特許文献２を参照）。
【先行技術文献】
【特許文献】
【０００５】
【特許文献１】特許第４３４８４０１号公報
【特許文献２】特許第５４９０５７４号公報
【発明の概要】
【発明が解決しようとする課題】
【０００６】
本発明者らは、特許文献１において提案される蓋材では、疎水性微粒子を熱接着層へ付着される際の加熱により、疎水性微粒子が熱接着層中に埋没してしまい、撥水性を十分に発揮することができない場合があるという課題を知見した。また、特許文献２において提案される蓋材では、付着防止層を、疎水性微粒子と、熱可塑性樹脂バインダーエマルジョンと、を含んでなるコート液を塗布、乾燥することにより形成させるため、疎水性微粒子が付着防止層中に埋没してしまい、撥水性を十分に発揮することができない場合があるという課題を知見した。
【０００７】
本発明は、上記課題を解決するためになされたものであって、微粒子が層中に埋没することなく、より優れた撥水性能を発揮する蓋材用撥水性積層体および蓋材を提供することを目的とする。
【課題を解決するための手段】
【０００８】
本発明による蓋材用撥水性積層体は、基材と、基材上の熱接着層と、熱接着層上の撥水層とを備え、
前記撥水層の熱接着層側の面とは反対の面に、撥水性微粒子を付着してなることを特徴とするものである。
【０００９】
また、本発明による積層体においては、撥水層が、軟化温度が１２０℃以上の樹脂組成物を含んでなることが好ましい。
【００１０】
また、本発明による積層体においては、前記熱可塑性樹脂がビニリデン樹脂、ビニル樹脂およびナイロン樹脂からなる群より選択される１以上の樹脂であることが好ましい。
【００１１】
また、本発明による積層体においては、撥水層が、平均粒子径が、１μｍ以上、５０μｍ以下のビーズ粒子を含んでなることが好ましい。
【００１２】
また、本発明による積層体においては、前記撥水性微粒子の付着量は、乾燥後塗布量換算で、０．２ｇ／ｍ２以上、３．０ｇ／ｍ２以下であることが好ましい。
【００１３】
また、本発明による積層体においては、前記撥水性微粒子が、疎水化表面処理が施された、ＳｉＯ２、ＴｉＯ２、Ａｌ２Ｏ３およびＭｇＯからなる群より選択される１種以上の微粒子であることが好ましい。
【００１４】
また、本発明による積層体においては、前記微粒子の平均一次粒子径が、１ｎｍ以上、３００ｎｍ以下であることが好ましい。
【００１５】
また、本発明による積層体においては、前記熱接着層が１層からなり、撥水層の乾燥後塗布量が、０．５ｇ／ｍ２以上、５．０ｇ／ｍ２以下であることが好ましい。
【００１６】
また、本発明による積層体においては、前記熱接着層が２層からなり、撥水層の乾燥後塗布量が、０．５ｇ／ｍ２以上、５．０ｇ／ｍ２以下であることが好ましい。
【００１７】
また、本発明による積層体においては、撥水層への撥水性微粒子の付着が、実質的に樹脂材料を含まない撥水剤を塗布し、乾燥させることにより行われることが好ましい。
【００１８】
また、本発明による蓋材は、上記積層体を用いて作製されたことを特徴とする。
【発明の効果】
【００１９】
本発明によれば、撥水性微粒子が、積層体を構成する層中に埋没することなく、優れた撥水性能を発揮することができる。また、撥水性微粒子が、層中に埋没することがないため、少ない添加量であっても、好適な撥水性を発揮することができる。
【図面の簡単な説明】
【００２０】
【図１】本発明の一実施形態による蓋材用撥水性積層体の断面模式図である。
【図２】本発明の一実施形態による蓋材用撥水性積層体の断面模式図である。
【発明を実施するための形態】
【００２１】
＜蓋材用撥水性積層体＞
本発明の実施の形態を図面を参照しながら説明する。図１および２は、本発明の実施形態による蓋材用撥水性積層体の断面模式図を示したものである。一実施形態において、蓋材用撥水性積層体１０は、基材１１と、熱接着層１２と、最外層に撥水性微粒子１３が付着した撥水層１４と、を備えてなる。また、他の実施形態において、蓋材用撥水性積層体２０は、基材２１と、第１の熱接着層２２と、第２の熱接着層２３と、最外層に撥水性微粒子２４が付着した撥水層２５と、を備えてなる。以下、本発明による蓋材用撥水性積層体を構成する各層について説明する。なお、図１および２において、熱接着層上全体を覆うように撥水層が設けられているが、これに限定されず、熱接着層が最表面に露出する構造としてもよい。このような構成によれば、蓋材用撥水性積層体の熱接着性を向上させることができる。
【００２２】
（基材）
基材として、コート紙、印刷用紙、上質紙およびクラフト紙などの紙材であったり、ポリプロピレン、ポリアミドおよびポリエステルなどの樹脂からなるフィルムを使用することができる。また、基材が酸素および水蒸気に対するバリア層としての機能を発揮することができるため、紙材やフィルムに対し、アルミニウムや無機酸化物を蒸着することが好ましい。また、基材の遮光性を向上させることができるため好ましい。また、上記した紙材と、フィルムとの積層材を基材として用いてもよい。積層方法は、特に限定されず、ドライラミネート法、ウェットラミネート法、ヒートラミネート法などを用いることができる。
【００２３】
また、基材の熱接着層積層面には、所望に怖じて、コロナ放電処理、薬品処理、オゾン処理などの表面処理を施すことができる。
【００２４】
基材には、従来公知の印刷インキを用いた印刷が施されていてもよい。印刷の方式も特に限定されるものではなく、グラビア印刷、フレキソ印刷、スクリーン印刷などの従来公知の方式を用いることができる。
【００２５】
（熱接着層）
熱接着層は、低密度ポリエチレン、中密度ポリエチレン、高密度ポリエチレン、線状低密度ポリエチレン、ポリプロピレンなどのポリオレフィン樹脂、ポリ（メタ）アクリル樹脂、ポリエステル樹脂、アイオノマー樹脂、エチレン−アクリル酸共重合体、エチレン−アクリル酸エチル共重合体、エチレン−メタクリル酸共重合体、エチレン−メタクリル酸エチル共重合体、ポリスチレン樹脂、ビニル樹脂などの熱接着性樹脂を含んでなる。なお、熱接着層は、１層からなるものであっても、２層以上の層からなるものであってもよい。
【００２６】
また、熱接着層は、有機樹脂ビーズまたは無機ビーズなどの微粒子を含んでなることができる。熱接着層が微粒子を含んでなることによりブロッキングを防止することができる。有機樹脂ビーズとしては、アクリル樹脂ビーズ、ポリエチレン樹脂ビーズ、ポリスチレン樹脂ビーズ、スチレン−アクリル共重合体ビーズ、ポリカーボネート樹脂ビーズ、ポリ塩化ビニルビーズ、メラミン樹脂ビーズ、ベンゾグアナミン−ホルムアルデヒド縮合体ビーズ、メラミン−ホルムアルデヒド縮合体ビーズ、ベンゾグアナミン−メラミン−ホルムアルデヒド縮合体ビーズおよびベンゾグアナミン−メラミン縮合体ビーズなどが挙げられる。また、無機ビーズとしては、ガラスビーズ、シリカビーズ、アルミナシリケート、タルク、マイカなどが挙げられる。その中でも安定性、コストなどの点から、シリカビーズであることがより好ましい。なお、上記有機樹脂ビーズおよび／または無機ビーズを２種以上用いてもよい。
【００２７】
微粒子の二次粒子の平均粒子径（平均二次粒子径）は、５００ｎｍ以上、３０μｍ以下であることが好ましく、１μｍ以上、１５μｍ以下であることがより好ましく、５μｍ以上、１０μｍ以下であることがより好ましい。なお、本明細書において、「一次粒子」は、独立して存在する単一の粒子を意味する。また、「二次粒子」は２以上の一次粒子が凝集ないし固着して形成された粒子を意味し、二次粒子径は、走査型電子顕微鏡（ＳＥＭ）を用いることにより測定することができる。
【００２８】
熱接着層における微粒子の含有量は、１質量％以上、５質量％以下であることが好ましく、１質量％以上、３質量％以下であることがより好ましい。
【００２９】
熱接着層は、基材上に上記した材料を含んでなる熱接着層用組成物をバーコート法などにより塗布、乾燥することにより形成させることができる。熱接着層が２層からなる場合、上記方法により形成させた第１の熱接着層上に、異なる組成の熱接着層用組成物を塗布、乾燥することにより、第２の熱接着層を形成させることができる。
【００３０】
熱接着層の乾燥後塗布量は、１．０ｇ／ｍ２以上、１０ｇ／ｍ２以下であることが好ましく、１．０ｇ／ｍ２以上、７ｇ／ｍ２以下であることがより好ましい。また、熱接着層が２層からなる場合、第１の熱接着層の乾燥後塗布量は、１．０ｇ／ｍ２以上、１０ｇ／ｍ２以下であることが好ましく、３．０ｇ／ｍ２以上、７ｇ／ｍ２以下であることがより好ましく、第２の熱接着層の乾燥後塗布量は、１．０ｇ／ｍ２以上、１０ｇ／ｍ２以下であることが好ましく、１．０ｇ／ｍ２以上、７ｇ／ｍ２以下であることがより好ましい。熱接着層の乾燥後塗布量が上記数値範囲内であれば、積層体のヒートシール性を維持しつつ、好適な撥水性を付与することができる。
【００３１】
（撥水層）
撥水層は、積層体の最外層として設けられ、その表面に撥水性微粒子が付着されてなる。撥水層に撥水性微粒子が付着されてなることにより、積層体の最表面が凹凸構造を備えることとなる。この凹凸構造により、積層体の最外層（撥水層）表面の水に対する接触角が大きくなり、積層体に優れた撥水性を付与することができる。
【００３２】
撥水層は、軟化温度が１２０℃以上の樹脂組成物を含んでなることが好ましい。撥水層がこのような樹脂組成物を含んでなることにより、撥水性微粒子を付着させる際の加熱乾燥により、撥水層が軟化し、撥水性微粒子が埋没してしまうことを防止することができる。より好ましくは、樹脂組成物の軟化温度は、１８０℃以上、２５０℃以下であり、さらに好ましくは、１９０℃以上、２３０℃以下である。
【００３３】
上記樹脂組成物は、例えば、塩化ビニリデンやフッ化ビニリデンなどのビニリデン樹脂、ポリ塩化ビニルなどのビニル樹脂、ナイロン樹脂などを含んでなることが好ましい。これらの中でも、耐水性、耐熱性およびガスバリア性が高く、撥水性微粒子と相互に作用して撥水性を顕著に向上させることができることから、ビニリデン樹脂がより好ましく、塩化ビニリデンが特に好ましい。撥水層は、上記した樹脂を１種または１種以上含んでいてもよい。
【００３４】
上記樹脂組成物は、ポリスルフォン、ポリエーテルイミド、ニトロセルロースおよびエチルセルロースなどを含んでいてもよい。
【００３５】
また、樹脂組成物は、上記熱可塑性樹脂の他にも、本発明の目的を損なわない範囲で、ポリエチレンやポリプロピレンなどのような樹脂を含んでいてもよい。
【００３６】
また、撥水層は、平均粒子径が、１μｍ以上、５０μｍ以下のビーズ粒子を含んでなることが好ましい。このビーズ粒子は、撥水層において、凹凸付与剤として機能し、撥水層の表面張力を低下させることができるとともに、耐摩性を向上させることができる。ビーズ粒子の平均粒子径は、５μｍ以上、３０μｍ以下であることがより好ましい。
【００３７】
ビーズ粒子としては、有機系のビーズおよび無機系のビーズを使用することができ、有機樹脂ビーズとしてはスチレン系ビーズ、ポリエチレンテレフタレート系ビーズ、ポリスルフォン系ビーズ、ポリテトラフルオロエチレン系ビーズ、ポリ塩化ビニルおよびポリ塩化ビニリデンなどが挙げられ、無機樹脂ビースとしては、ガラスビーズ、シリカビーズ、アルミナシリケート、タルクおよびマイカなどが挙げられる。
【００３８】
撥水性微粒子としては、疎水化表面処理を施した酸化物微粒子、例えば、ＳｉＯ２、ＴｉＯ２、Ａｌ２Ｏ３およびＭｇＯなどを使用することができる。これらの中でも、コストの面からＳｉＯ２が好ましい。これらは１種または１種以上を併用してもよい。疎水化表面処理の方法としては、例えば、乾式法（ＣＶＤ法、プラズマ法）を用いても、湿式法を用いてもよい。
【００３９】
撥水性微粒子の一次粒子の平均粒子径（平均一次粒子径）は、１ｎｍ以上、３００ｎｍ以下であることが好ましく、３ｎｍ以上、１００ｎｍ以下であることがより好ましい。
【００４０】
撥水層は、熱接着層上に上記した材料を含んでなる撥水層用組成物をグラビア法などにより塗布し、乾燥させることにより形成させることができる。
【００４１】
熱接着層が、１層からなる場合、撥水層の乾燥後塗布量は、０．５ｇ／ｍ２以上、５．０ｇ／ｍ２以下であることが好ましく、１．０ｇ／ｍ２以上、４．０ｇ／ｍ２以下であることがより好ましく、１．５ｇ／ｍ２以上、３．０ｇ／ｍ２以下であることがさらに好ましい。熱接着層が２層からなる場合も、撥水層の乾燥後塗布量は、０．５ｇ／ｍ２以上、５．０ｇ／ｍ２以下であることが好ましく、１．０ｇ／ｍ２以上、４．０ｇ／ｍ２以下であることがより好ましく、１．０ｇ／ｍ２以上、３．０ｇ／ｍ２以下であることがさらに好ましい。撥水層の乾燥後塗布量が上記数値範囲内であれば、積層体のヒートシール性を維持しつつ、好適な撥水性を付与することができる。
【００４２】
撥水層表面への撥水性微粒子の付着は、撥水性微粒子をイソプロピルアルコールなどの適当な溶媒に添加し、撥水剤とし、これを撥水層上にグラビア法などにより塗布、乾燥させることにより実施することができる。なお、撥水剤は、実質的に樹脂材料を含まないことが好ましい。
【００４３】
撥水性微粒子の付着量は、乾燥後塗布量換算で、０．２ｇ／ｍ２以上、３．０ｇ／ｍ２以下であることが好ましく、０．５ｇ／ｍ２以上、２．０ｇ／ｍ２以下であることがより好ましく、０．８ｇ／ｍ２以上、１．５ｇ／ｍ２以下であることがさらに好ましい。撥水性微粒子の乾燥後塗布量が上記数値範囲内であれば、積層体のヒートシール性を維持しつつ、好適な撥水性を付与することができる。
【００４４】
（その他）
本発明の積層体は、所望により、中間層、ガスバリア層などの層を任意の位置に備えていてよい。
【００４５】
（蓋材）
本発明による蓋材は、上記積層体を用いて作製することができ、液体や半固体、ゲル状物質などの粘性を有する内容物、例えば、ヨーグルトの包装容器の蓋材として好適に使用することができる。
【実施例】
【００４６】
本発明について実施例を挙げてさらに具体的に説明するが、本発明がこれら実施例によって限定されるものではない。
【００４７】
（実施例１−１）
基材の作製
印刷用紙（大王製紙社製、商品名：リュウオウコート、５５ｇ／ｍ２）の一方の面に印刷インキ（ＤＩＣ社製、商品名：サイアスＨＲ）を用いて、グラビア印刷により柄を施した。印刷用紙の非印刷面に、アルミニウム蒸着ＰＥＴフィルムをドライラミネートした後、エージングを行い、基材を作製した。なお、ドライラミネートには、ポリエーテル系接着剤（ロックペイント株式会社製、商品名：Ｒｕ３９００）を用いた。
【００４８】
蓋材用撥水性積層体の作製
作製した基材の非印刷面上に、ヒートシール剤（エボニック社製、商品名：ＤＥＧＡＬＡＮ４３１１Ｅ、固形分量４５％）５０質量部に対して、酢酸エチル３０質量部を加え、良く撹拌して得られた熱接着層用組成物を、乾燥後の塗布量が４．０ｇ／ｍ２となるよう、バーコート法により塗布した。次いで、ドライヤー（白光株式会社製、商品名：ハッコーヒーティングガン１００Ｖ、１０００Ｗ）を用いて加熱することで、熱接着層を形成させた。
【００４９】
熱接着層上に、塩化ビニリデンを含んでなるインキ（樹脂成分軟化温度：２２０℃、東京インキ社製、商品名：ＬＧ−ＨＴコート剤Ｂ）６０質量部に対して、４０質量部の酢酸エチルを加え良く混ぜることにより得られた撥水層用組成物を乾燥後の塗布量が１．０ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水層を形成させた。
【００５０】
次いで、撥水層上に、撥水性微粒子（疎水性ＳｉＯ２微粒子、一次粒子の平均粒子径約１ｎｍ〜３００ｎｍ）を含有した東京インキ株式会社製ＬＧ−ＨＴリケイ剤Ｅ５０質量部に対して、イソプロピルアルコール５０質量部を加え、よく撹拌することにより得られた撥水剤を、乾燥後の塗布量が０．５ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水性微粒子が付着してなる撥水層を備える蓋材用撥水性積層体を得た。
【００５１】
（実施例１−２）
撥水層用組成物の乾燥後の塗布量を１．５ｇ／ｍ２に変更し、撥水層を形成させた以外は、実施例１−１と同様にして蓋材用撥水性積層体を得た。
【００５２】
（実施例１−３）
撥水層用組成物の乾燥後の塗布量を１．５ｇ／ｍ２に、撥水剤の乾燥後の塗布量を１．０ｇ／ｍ２に変更し、撥水層を形成させた以外は、実施例１−１と同様にして蓋材用撥水性積層体を得た。
【００５３】
（実施例１−４）
撥水層用組成物の乾燥後の塗布量を２．０ｇ／ｍ２に、撥水剤の乾燥後の塗布量を１．５ｇ／ｍ２に変更し、撥水層を形成させた以外は、実施例１−１と同様にして蓋材用撥水性積層体を得た。
【００５４】
（実施例１−５）
撥水層用組成物の乾燥後の塗布量を３．０ｇ／ｍ２に変更し、撥水層を形成させた以外は、実施例１−１と同様にして蓋材用撥水性積層体を得た。
【００５５】
（実施例２−１）
基材の作製
印刷用紙（大王製紙社製、商品名：リュウオウコート、５５ｇ／ｍ２）の一方の面に印刷インキ（ＤＩＣ社製、商品名：サイアスＨＲ）を用いて、グラビア印刷により柄を施した。印刷用紙の非印刷面に、アルミニウム蒸着ＰＥＴフィルムをドライラミネートした後、エージングを行い、基材を作製した。なお、ドライラミネートには、ポリエーテル系接着剤（ロックペイント株式会社製、商品名：Ｒｕ３９００）を用いた。
【００５６】
蓋材用撥水性積層体の作製
作製した基材の非印刷面上に、ヒートシール剤（東京インキ株式会社製、商品名：ＳＡ７２１Ｗ改１８、ポリオレフィン系ヒートシール剤）６０質量部に対して、イソプロピルアルコール２０質量部および純水２０質量部を加え、良く撹拌し、得られた熱接着用組成物Ａを、乾燥後の塗布量が４．０ｇ／ｍ２となるよう、バーコート法により塗布した。次いで、ドライヤー（白光株式会社製、商品名：ハッコーヒーティングガン１００Ｖ、１０００Ｗ）を用いて加熱することで、熱接着層Ａを形成させた。
【００５７】
熱接着層Ａ上に、ヒートシール剤（東京インキ株式会社製、ＬＧ−ＨＴシール剤Ｕ、アクリル系ヒートシール剤）９０質量部に対して、酢酸エチル１０質量部を加え得られた熱接着層用組成物Ｂを、乾燥後の塗布量が１．０ｇ／ｍ２となるよう、バーコート法により塗布した。次いで、ドライヤー（白光株式会社製、商品名：ハッコーヒーティングガン１００Ｖ、１０００Ｗ）を用いて加熱することで、熱接着層Ｂを形成させた。
【００５８】
熱接着層Ｂ上に、塩化ビニリデンを含んでなるインキ（樹脂成分軟化温度：２２０℃、東京インキ社製、商品名：ＬＧ−ＨＴコート剤Ｂ）６０質量部に対して、４０質量部の酢酸エチルを加え良く混ぜることにより得られた撥水層用組成物を、乾燥後の塗布量が０．５ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水層を形成させた。
【００５９】
次いで、撥水層上に、撥水性微粒子（疎水性ＳｉＯ２微粒子、一次粒子の平均粒子径約１ｎｍ〜３００ｎｍ）を含有した東京インキ（株）製ＬＧ−ＨＴリケイ剤Ｅ５０質量部に対して、イソプロピルアルコール５０質量部を加え、よく撹拌することにより得られた撥水剤を、乾燥後の塗布量が０．２ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水性微粒子が付着してなる撥水層を備える蓋材用撥水性積層体を得た。
【００６０】
（実施例２−２）
撥水剤の乾燥後の塗布量が０．５ｇ／ｍ２に変更した以外は、実施例２−１と同様にして蓋材用撥水性積層体を得た。
【００６１】
（実施例２−３）
撥水層用組成物の乾燥後の塗布量を１．５ｇ／ｍ２に変更し、撥水層を形成させた以外は、実施例２−１と同様にして蓋材用撥水性積層体を得た。
【００６２】
（実施例２−４）
撥水層用組成物の乾燥後の塗布量を１．５ｇ／ｍ２に、撥水剤の乾燥後の塗布量が０．５ｇ／ｍ２に変更し、撥水層を形成させた以外は、実施例２−１と同様にして蓋材用撥水性積層体を得た。
【００６３】
（実施例２−５）
撥水層用組成物の乾燥後の塗布量を２．０ｇ／ｍ２に、撥水剤の乾燥後の塗布量を１．０ｇ／ｍ２に変更し、撥水層を形成させた以外は、実施例２−１と同様にして蓋材用撥水性積層体を得た。
【００６４】
（比較例１）
撥水性微粒子が付着してなる撥水層を有しない、すなわち、基材と、熱接着層とからなる蓋材（オハヨー乳業株式会製、商品名：たっぷりいちご）を用意した。
【００６５】
（比較例２）
基材と、撥水性微粒子が付着してなる熱接着層とからなる蓋材（森永乳業株式会社、商品名：ビヒダスＢＢ５３６アロエヨーグルト）を用意した。
【００６６】
（比較例３）
基材の作製
印刷用紙（大王製紙社製、商品名：リュウオウコート、５５ｇ／ｍ２）の一方の面に印刷インキ（ＤＩＣ社製、商品名：サイアスＨＲ）を用いて、グラビア印刷により柄を施した。印刷用紙の非印刷面に、アルミニウム蒸着ＰＥＴフィルムをドライラミネートした後、エージングを行い、基材を作製した。なお、ドライラミネートには、ポリエーテル系接着剤（ロックペイント株式会社製、商品名：Ｒｕ３９００）を用いた。
【００６７】
蓋材用撥水性積層体の作製
作製した基材の非印刷面上に、ヒートシール剤（エボニック社製、商品名：ＤＥＧＡＬＡＮ４３１１Ｅ、固形分量４５％）５０質量部に対して、酢酸エチル３０質量部を加え、良く撹拌して得られた熱接着層用組成物を、乾燥後の塗布量が４．０ｇ／ｍ２となるよう、バーコート法により塗布した。次いで、ドライヤー（白光株式会社製、商品名：ハッコーヒーティングガン１００Ｖ、１０００Ｗ）を用いて加熱することで、熱接着層を形成させた。
【００６８】
熱接着層上に、撥水性微粒子（疎水性ＳｉＯ２微粒子、一次粒子の平均粒子径約１ｎｍ〜３００ｎｍ）を含有した東京インキ株式会社製ＬＧ−ＨＴリケイ剤Ｅ５０質量部に対して、イソプロピルアルコール５０質量部を加え、よく撹拌することにより得られた撥水剤を、乾燥後の塗布量が０．５ｇ／ｍ２となるよう、ラボ用グラビア印刷機（倉敷紡績社製、商品名：ＧＰ−１０）により塗布した。次いで、ドライヤー（白光株式会社製、商品名：ハッコーヒーティングガン１００Ｖ、１０００Ｗ）を用いて加熱することで、撥水性微粒子が付着してなる撥水層を備える蓋材用撥水性積層体を得た。
【００６９】
（比較例４）
撥水剤の乾燥後の塗布量を１．５ｇ／ｍ２に変更した以外は、比較例４と同様にして蓋材用撥水性積層体を得た。
【００７０】
＜蓋材の性能評価＞
接触角試験
接触角計（協和界面化学製）を用いて、実施例１−１〜２−６により得られた蓋材用撥水性積層体が備える、撥水性微粒子が表面に付着した撥水層と、水滴と、の接触角を測定した。また、比較例１において用意した蓋材が備える熱接着層と、水滴と、の接触角を測定した。また、比較例２において用意した蓋材が備える撥水性微粒子が表面に付着した熱接着層と、水滴と、の接触角を測定した。測定結果を表１〜３に表す。また、比較例３および４により得られた蓋材用撥水性積層体が備える、撥水性微粒子が表面に付着した熱接着層と、水滴と、の接触角を測定した。なお、液滴を弾いてしまい、測定を行うことができないものについては、１５０°以上とした。
【００７１】
シール強度試験
実施例１−１〜２−６により得られた蓋材用撥水性積層体が備える撥水性微粒子が表面に付着した撥水層を、ポリスチレンシートへヒートシールした（ヒートシール温度：２１０℃、シール幅２ｍｍ、圧力０．３ＭＰａ、時間：１秒間）。また、比較例１において用意した蓋材が備える熱接着層をポリスチレンシートへ、同様の条件で、ヒートシールした。また、比較例２において用意した蓋材が備える撥水性微粒子が表面に付着した熱接着層をポリスチレンシートへ、同様の条件で、ヒートシールした。また、比較例３および４により得られた蓋材用撥水性積層体が備える撥水性微粒子が表面に付着した熱接着層を、同様の条件で、ポリスチレンシートへヒートシールした。ヒートシール後、蓋材用撥水性積層体を引っ張り試験機（オリエンテック社製）を用いて剥離させ、剥離時における最大強度をシール強度とした（Ｎ／１５ｍｍ）（剥離角度１８０°、引張り速度３００ｍｍ／ｍｉｎ）。測定結果を表１〜３に表す。
【００７２】
滑落性試験
実施例１−１〜２−６により得られた蓋材用撥水性積層体が備える撥水性微粒子が表面に付着した撥水層に、ヨーグルト（５ｇ）を垂らした。また、比較例１において用意した蓋材が備える熱接着層に、ヨーグルト（５ｇ）を垂らした。また、比較例２において用意した蓋材が備える撥水性微粒子が表面に付着した熱接着層に、ヨーグルト（５ｇ）を垂らした。また、比較例３および４により得られた蓋材用撥水性積層体が備える撥水性微粒子が表面に付着した熱接着層に、ヨーグルト（５ｇ）を垂らした。ヨーグルトを垂らした直後に蓋材を逆さまにした場合の滑落性と、３０分放置した後に蓋材を逆さまにした場合の滑落性とを、目視にて観察し、以下の評価基準で評価試験を行った。測定結果を表１〜３に表す。
◎：滑落跡が全く無い
○：滑落跡が極少量存在した
△：滑落跡が存在した
×：全く滑落せず、ヨーグルトが付着したままであった
【００７３】
【表１】
2017024740.tif 000003
【００７４】
【表２】
2017024740.tif 000004
【００７５】
【表３】
2017024740.tif 000005
【符号の説明】
【００７６】
１０：蓋材用撥水性積層体
１１：基材
１２：熱接着層
１３：撥水性微粒子
１４：撥水層
２０：蓋材用撥水性積層体
２１：基材
２２：第１の熱接着層
２３：第２の熱接着層
２４：撥水性微粒子
２５：撥水層
【図１】
2017024740.tif 000006
【図２】
2017024740.tif 000007